КАТАЛИЗАТОР И СПОСОБ ИЗГОТОВЛЕНИЯ

1. Способ изготовления твердого измельченного материала, который является пригодным в качестве гетерогенного катализатора, включающий в себя стадии:
(a) формирования, по меньшей мере, одной суспензии оксида меди, включающей в себя твердые частицы оксида меди в жидкости;
(b) формирования, по меньшей мере, одной суспензии материала-носителя, включающей в себя твердые частицы материала-носителя в жидкости;
(c) объединения суспензии оксида меди и суспензии материала-носителя;
(d) подвергания объединенных суспензий воздействию механической энергии;
(e) отделения жидкости суспензии от твердых частиц в объединенной суспензии; и
(f) подвергания отделенных твердых частиц воздействию стадии термического разложения.
2. Способ по п. 1, состоящий, по существу, из стадий (a)-(f).
3. Способ по п. 1 или 2, в котором указанный материал-носитель имеет D50 от 10 до 50 мкм.
4. Способ по п. 1 или 2, в котором указанный оксид меди имеет D50 от 10 до 100 мкм.
5. Способ по п. 1 или 2, в котором материал включает в себя от 5 до 90% оксида меди по массе.
6. Способ по п. 1 или 2, в котором стадия (d) включает в себя подвергание объединенных суспензий воздействию процесса размалывания или измельчения.
7. Способ по п. 1 или 2, в котором на стадии (d) механическая энергия, приложенная к объединенным суспензиям, составляет более 500 Вт/литр.
8. Способ по п. 1 или 2, в котором материал-носитель включает в себя оксид металла.
9. Способ по п. 8, в котором материал-носитель включает в себя алюмосиликат, диоксид кремния, оксид алюминия, диоксид циркония или диоксид титана.
2
10. Твердый измельченный катализатор, включающий в себя оксид меди и твердый материал-носитель, в котором указанный твердый измельченный катализатор находится в форме порошка, имеющего поверхность по БЭТ более 150 м/г, распределение размеров частиц такое, что D50 находится в диапазоне от 25-35 мкм и D50 через 60 мин обработки ультразвуком составляет, по меньшей мере, 30% от исходного значения.
11. Твердый измельченный катализатор по п. 10, который получают способом получения по любому из пп. 1-9.
12. Твердый измельченный катализатор по любому из пп. 10 и 11, в котором материал-носитель включает в себя оксид металла.
13. Твердый измельченный катализатор по п. 12, в котором материал-носитель включает в себя алюмосиликат, диоксид кремния, оксид алюминия, диоксид циркония или диоксид титана.
14. Применение твердого измельченного катализатора по любому из пп. 10-13 для проведения химической реакции, выбранной из типа реакции, включающего в себя гидрирование, гидрогенолиз, аминирование и дегидрирование.
15. Применение твердого измельченного катализатора по п. 14 для гидрирования карбонильной группы.
16. Применение по п. 15 для получения жирного спирта.